(57)【要約】【課題】  十分な保冷又は保温効果を得ることができ、かつ温度制御の容易な蓄熱剤を提供すること。【解決手段】  本発明のゲル状蓄熱剤組成物は、水で１００倍に希釈したときの２５℃におけるｐＨが９以上である、パラフィン含有ゲル状蓄熱剤と、水で１００倍に希釈したときの２５℃におけるｐＨが４以下である、パラフィン含有ゲル状蓄熱剤とを含有するゲル状蓄熱剤組成物であって、該ゲル状蓄熱剤組成物を水で１００倍に希釈したときの２５℃におけるｐＨが５．５〜８．５である。【選択図】  なし【特許請求の範囲】
【請求項１】
水で１００倍に希釈したときの２５℃におけるｐＨが９以上である、パラフィン含有ゲル状蓄熱剤と、水で１００倍に希釈したときの２５℃におけるｐＨが４以下である、パラフィン含有ゲル状蓄熱剤とを含有するゲル状蓄熱剤組成物であって、該ゲル状蓄熱剤組成物を水で１００倍に希釈したときの２５℃におけるｐＨが５．５〜８．５である、ゲル状蓄熱剤組成物。
【請求項２】
更に不凍剤を含有する、請求項１に記載のゲル状蓄熱剤組成物。
【請求項３】
請求項１又は２に記載のゲル状蓄熱剤組成物を袋状包材、又は箱状容器に封入してなる、蓄熱材。
【発明の詳細な説明】
【技術分野】
【０００１】
本発明は、ゲル状蓄熱剤組成物及び蓄熱材に関する。特には、十分な保冷又は保温効果を得ることができるとともに、温度制御の容易な蓄熱剤に関する。
また、本発明は、上記蓄熱剤を用いて得られる蓄熱材に関する。
【背景技術】
【０００２】
従来より、熱をエネルギーとして家庭用や産業用に用いる場合に、熱の発生源と、熱を用いる場所とが異なったり、熱を発生させた時にすぐに利用しない場合において、熱を運搬、または一時的に貯蔵する媒体、いわゆる蓄熱剤を用いることが提案されている。
【０００３】
上述したようなな蓄熱剤としては、その蓄熱剤の相変化による潜熱を利用したものが知られている。潜熱とは、固体から液体への相変化時に蓄熱し、液体から固体への相変化時に放熱する現象である。潜熱を利用した蓄熱剤としては、無機水和塩、パラフィン等の炭化水素、ポリアクリル系樹脂等が提案されている。
【０００４】
また、負の熱量を蓄熱して再利用することのできる蓄熱剤を袋等の容器に封入し、予め冷蔵庫や冷凍庫で冷却しておいて、使用される保冷枕は、一般家庭や病院等に広く普及している。このような保冷枕は、頭痛・発熱時や夏期における熱帯夜等の暑くて寝苦しい夜等に、人体の頭部を冷却するために用いられる。また、頭部以外の身体に、例えばけがをしたり、疾病のために身体の一部が炎症を起こした場合に、その部位を冷却するためにも用いられる場合がある。また、運動をした後に筋肉が張った場合にアイシングを行う場合がある。一方で、身体の一部を温める温熱療法なども行われている。
【０００５】
上記のように、頭部や頭部以外の身体を冷却する場合、タオル等を水で濡らして冷やしたり、水枕、氷枕を用いることは従来より行われていた。また、身体を温める場合は、カイロや、タオル等を温水で濡らして温めるなどで行っていた。
しかし、タオル等を水で濡らしたり、水枕、氷枕で行なう冷却は、その部位が濡れてしまう等の問題があり、また冷却、保温時間が持続しないという欠点があった。
【０００６】
このような問題を解決するため、上述したような蓄熱剤が開発され用いられるようになっている。このような蓄熱剤としては、例えば、特許文献１に開示されたようなアクリル酸塩系樹脂からなるものや、特許文献２に開示されたようなパラフィンを含有するゲル状蓄熱剤が知られている。
【０００７】
【特許文献１】特開平１１−１５８４６２号公報
【特許文献２】特開平１１−２９３２３４号公報
【発明の開示】
【発明が解決しようとする課題】
【０００８】
特許文献１に開示されたようなアクリル酸系樹脂からなる蓄熱剤は、温度の制御が困難であるばかりでなく、所望の温度の持続時間が短いという問題があった。一方、特許文献２に開示されたゲル状蓄熱剤は、パラフィンをゲル化する際の乳化剤が酸性又はアルカリ性の化合物であるため、得られるゲル状蓄熱剤が酸性又はアルカリ性を呈するものであった。上述したように、蓄熱剤は袋等の容器に封入し、例えば保冷枕等として用いられることがあるが、このような容器に用いられる袋の材料は、一般的にポリエチレンやポリエステル等の合成樹脂フィルムからなるものであり、このような合成樹脂フィルムは酸性、アルカリ性の条件下では劣化してしまうという問題がある。従って、合成樹脂フィルムに上述したゲル状蓄熱剤を直接封入した場合、長時間使用すると、容器が破れ、内容物の蓄熱剤が漏れ出すという問題があった。このため、特許文献２においては、ゲル状のパラフィンをマイクロカプセル化して用いていた。このため、蓄熱剤であるパラフィンがマイクロカプセルの中に封入されており、保冷又は保温効果が十分でなく、十分な保冷又は保温効果を得るためには、パラフィンの使用量を増やす等の対策が必要であった。
【０００９】
従って、本発明の目的は、十分な保冷又は保温効果を得ることができ、かつ温度制御の容易な蓄熱剤を提供することにある。
また、本発明の目的は上記蓄熱剤を用いた充填物を提供することにある。
【課題を解決するための手段】
【００１０】
上記目的を達成するため、本発明者らは鋭意検討した結果、水で１００倍に希釈したときの２５℃におけるｐＨが９以上である、パラフィン含有ゲル状蓄熱剤（以下、本明細書において、「アルカリ性を呈するパラフィン含有ゲル状蓄熱剤」ともいう）と、水で１００倍に希釈したときの２５℃におけるｐＨが４以下である、パラフィン含有ゲル状蓄熱剤（以下、本明細書において、「酸性を呈するパラフィン含有ゲル状蓄熱剤」ともいう）とを含有するゲル状蓄熱剤組成物を用いることにより、上記目的を達成し得ることを見出し、本発明を完成させた。酸性を呈するパラフィン含有ゲル状蓄熱剤を、例えば水酸化ナトリウム等の塩基で中和し、又はアルカリ性を呈するパラフィン含有ゲル状蓄熱剤を塩酸等の酸で中和した場合には、乳化が不安定になり、場合によってはケン化が起こり、パラフィン含有ゲル状蓄熱剤のゲルが破壊され、十分な保冷効果又は保温効果を得ることができなくなるため、単に上記ゲル状蓄熱剤を中和するのみでは上記問題を解決することはできなかった。本発明者らが検討したところ、酸性を呈するパラフィン含有ゲル状蓄熱剤とアルカリ性を呈するパラフィン含有ゲル状蓄熱剤とを混合することにより、上記目的を達成し得ることが判明した。
【００１１】
本発明は、上記知見に基づいてなされたものであり、水で１００倍に希釈したときの２５℃におけるｐＨが９以上である、パラフィン含有ゲル状蓄熱剤と、水で１００倍に希釈したときの２５℃におけるｐＨが４以下である、パラフィン含有ゲル状蓄熱剤とを含有するゲル状蓄熱剤組成物であって、該ゲル状蓄熱剤組成物を水で１００倍に希釈したときの２５℃におけるｐＨが５．５〜８．５である、ゲル状蓄熱剤組成物を提供するものである。
また、本発明は、上記ゲル状蓄熱剤組成物を、袋状包材又は箱状容器に封入してなる蓄熱材を提供する。
【発明の効果】
【００１２】
本発明の蓄熱剤は、そのｐＨが中性付近にあるので、そのまま袋状包材や箱状容器等の容器に封入しても、容器を破壊することがなく、長期間に亘って使用することが可能であり、また、マイクロカプセル等に封入する必要もないので、その保冷効果及び保温効果にも優れたものである。
【発明を実施するための最良の形態】
【００１３】
以下、先ず本発明のゲル状蓄熱剤組成物について説明する。
本発明のゲル状蓄熱剤組成物は、水で１００倍に希釈したときの２５℃におけるｐＨが９以上である、パラフィン含有ゲル状蓄熱剤と、水で１００倍に希釈したときの２５℃におけるｐＨが４以下である、パラフィン含有ゲル状蓄熱剤とを含有するゲル状蓄熱剤組成物であって、該ゲル状蓄熱剤組成物を水で１００倍に希釈したときの２５℃におけるｐＨが５．５〜８．５である。上述したように、酸性を呈するパラフィン含有ゲル状蓄熱剤を塩基で中和すると、乳化が不安定になり、場合によってはパラフィンがケン化してしまい、ゲル状でなくなり、蓄熱剤としての機能を発揮しなくなり、また、一方、アルカリ性を呈するパラフィン含有ゲル状蓄熱剤を酸で中和した場合も同様である。本発明は、この問題を解決するため、両者を混合することにより、ケン化を起こすこともなく、蓄熱剤としての機能を十分に発揮できる蓄熱剤を提供するものである。
【００１４】
なお、本明細書において、「ゲル状」とは、流動性を有していないが、指や鋼体で圧迫した場合に塑性変形を示す形状のものを意味するものとする。
まず、パラフィン含有ゲル状蓄熱剤について説明する。パラフィン含有ゲル状蓄熱剤とは、パラフィンが有する、相変化に伴う融解潜熱を利用して蓄熱する潜熱蓄熱方式を利用して蓄熱を行うものを意味する。
【００１５】
本発明においてパラフィン含有ゲル状蓄熱剤を製造するために用いられるパラフィンとしては、用途によって異なるが、融点が−３０℃〜７３℃程度のものを用いることができる。このようなパラフィンとしては、炭素数が１０個〜３４個程度のノルマルパラフィンが好ましく用いられ、蓄熱材として用いる際の所望の温度に適用できるものを選択して用いればよい。融点と炭素数との関係は、炭素数が少ないほど融点が低く、炭素数が多いほど融点が高くなる。ノルマルパラフィンの炭素数と融点とのおよその関係を表１に示す。なお、用いられるパラフィン含有ゲル状蓄熱材としては、ノルマルパラフィンを主成分として含むものが好ましいが、イソパラフィンを含んでいるものであってもよい。
【００１６】
【表１】
2007051250.tif 000002
【００１７】
パラフィン含有ゲル状蓄熱剤を製造する方法としては、特に制限はなく、従来公知の方法に従って製造することができる。例えば、パラフィンと乳化剤とを混合し、撹拌することによって製造することができる。
用いられる乳化剤としては、例えば、アルキルスルホネート、アルキルアリルスルホネート、アルキルサルフェート、アルキルナフタレンスルホネート、アルキルサクシスルホネート、等のアニオン性乳化剤；ドデシルトリメチルアンモニウム塩、セチルトリメチルアンモニウム塩、デシルトリメチルアンモニウム塩、ステアリルトリメチルアンモニウム塩、セチルピリジウム塩、デシルピリジウム塩、ステアリルピリジウム塩、オキシアルキレントリアルキルアンモニウム塩、ジオキシアルキレンジアルキルアンモニウム塩等のカチオン性界面活性剤が挙げられる。上記乳化剤は、単独で用いてもよく、又は２種以上を組み合わせて用いてもよい。乳化剤の使用量に特に制限はなく、パラフィンと混合した際にゲル状となるのに十分な量を使用すればよいが、通常は、パラフィン１００質量部に対し、好ましくは０．１〜２０質量部程度であり、更に好ましくは１〜１０質量部程度である。
【００１８】
なお、ゲル状パラフィン含有蓄熱剤を製造する際に、界面活性剤を併用してもよい。上記界面活性剤としては、ノニオン系界面活性剤を用いることが好ましく、ノニオン系界面活性剤としては、例えば、ポリオキシアルキレンソルビタンアルキルエステル、ソルビタンアルキルエステル等のソルビタンエステル系化合物；ショ糖脂肪酸エステル；ポリオキシエチレンアルキルエーテル；ポリオキシエチレンアルキルフェノールエーテル；ポリオキシエチレンアルキルエステル；ポリグリセリンアルキルエステル；脂肪酸エステル；脂肪酸石鹸；アルキルアミンエチレンオキサイド付加体；コレステロール等のステロール類等が挙げられる。上記界面活性剤は単独で用いてもよく、また２種以上を併用してもよい。これらの中でも、ＨＬＢが１２未満であるものとしては、ソルビタンアルキルエステルもしくはショ糖脂肪酸エステルが好ましい。また、１２以上のものとしては、ポリオキシアルキレンソルビタンアルキルエステルが好ましい。
【００１９】
また、界面活性剤としては、上記ノニオン系界面活性剤に加え、両性界面活性剤、アニオン系界面活性剤、ノニオン−アニオン系界面活性剤、及びカチオン系界面活性剤を併用してもよい。このような界面活性剤としては、例えば、アルキルスルホン酸ナトリウム等のアルキル硫酸エステル塩；アルキルベンゼンスルホン酸ナトリウム等のアルキルベンゼンスルホン酸及びその塩；ポリオキシエチレンラウリルエーテル硫酸ナトリウム等のアルキル（フェニル）エーテル硫酸エステル塩；テトラデセンスルホン酸ナトリウム等のα−オレフィンスルホン酸塩；スルホコハク酸塩；エーテルスルホン酸塩；エーテルカルボン酸及びその塩；ラウリン酸アミドプロピルベタイン等のベタイン類；ジアルキルアンモニウムクロライド等の第４級アンモニウム等が挙げられる。上記界面活性剤は単独で用いてもよく、又は２種以上を組み合わせて用いてもよい。
【００２０】
また、パラフィン含有ゲル状蓄熱剤の製造に際しては、更にゲル化剤を併用してもよい。ゲル化剤としては、公知のカルボキシメチルセルロース、ポリビニルアルコール、ポリアクリル酸ナトリウム、ポリアクリルアミド等の親水性ポリマーを架橋とすることにより水不溶性とした高吸水性ポリマー、天然多糖類であるデンプン、ゼラチン、グアガム等が挙げられる。
なお、パラフィン含有ゲル状蓄熱剤の製造は、ホモジナイザー、コロイドミル等の乳化機を用いて乳化する方法、超音波分散機等によって乳化する方法、及びダルトン撹拌機等によって乳化して実施することができる。また、乳化する際には、分散液を加熱して行ってもよく、加熱する際の温度は、好ましくは４０〜９０℃程度であり、更に好ましくは５０〜７０℃程度である。
【００２１】
酸性を呈するパラフィン含有ゲル状蓄熱剤、及びアルカリ性を呈するパラフィン含有ゲル状蓄熱剤としては、市販されているものを用いてもよい。市販されているパラフィン含有ゲル状蓄熱剤について以下に例示する。酸性を呈するパラフィン含有ゲル状蓄熱剤としては、例えば、丸菱油化工業（株）製のＰＣＭ−Ｇ１０５（融点：１．４℃）、ＰＣＭ−Ｇ２０５（融点：４．７℃）、ＰＣＭ−Ｇ０１８（融点：１９．８℃）、ＰＣＭ−Ｇ４０５（融点：２６．６℃）、ＰＣＭ−Ｇ５０５（融点：３１．１℃）、ＰＣＭ−Ｇ６０５（融点：３６．０℃）、ＰＣＭ−Ｇ７０５（融点：４６．８℃）等が挙げられる。
【００２２】
また、アルカリ性を呈するパラフィン含有蓄熱剤としては、例えば、日本乳化剤（株）製のＦＥＭ−０２２０２（融点：５℃）、ＦＥＭ−０４２０１（融点：１５℃）、ＦＥＭ−０４２０４（融点：２５℃）、ＦＥＭ−０２２０１（融点：４３℃）等が挙げられる。
【００２３】
本発明のゲル状蓄熱剤組成物は、上記酸性を呈するパラフィン含有ゲル状蓄熱剤と、アルカリ性を呈するパラフィン含有ゲル状蓄熱剤とを含有しており、本発明のゲル状蓄熱剤組成物を水で１００倍に希釈したときの２５℃におけるｐＨ（以下、単にゲル状蓄熱材組成物のｐＨともいう。）は５．５〜８．５であり、好ましくは６．０〜８．０であり、更に好ましくは６．５〜７．５である。ゲル状蓄熱剤組成物を水で１００倍に希釈したときの２５℃におけるｐＨが上記範囲であると、後述するように、本発明のゲル状蓄熱剤組成物を袋状包材に封入した際に、包材を劣化することがないので、長期間使用しても内容物であるゲル状蓄熱剤組成物がもれ出すおそれがない。
【００２４】
酸性を呈するパラフィン含有ゲル状蓄熱剤及びアルカリ性を呈するパラフィン含有ゲル状蓄熱剤は水を含んでなるが、本発明のゲル状蓄熱剤組成物においては、酸性を呈するパラフィン含有ゲル状蓄熱剤と、アルカリ性を呈するパラフィン含有ゲル状蓄熱剤との配合割合（酸性を呈するパラフィン含有ゲル状蓄熱剤／アルカリ性を呈するパラフィン含有ゲル状蓄熱剤）は、パラフィン含有ゲル状蓄熱剤の重量換算で、好ましくは１０／９０〜９０／１０であり、更に好ましくは２０／８０〜８０／２０であり、更に好ましくは３０／７０〜７０／３０であり、最も好ましくは４０／６０〜６０／４０である。配合割合を上記範囲とすることにより、ゲル状蓄熱剤組成物のｐＨを上記範囲とすることができる。ゲル状蓄熱剤組成物のｐＨを上記範囲とすることができる。ゲル状蓄熱剤組成物のｐＨは、中性に近い方がより好ましいので、本発明のゲル状蓄熱剤組成物にはｐＨ調整剤を加えてもよい。ｐＨ調製剤としては、例えば、水酸化ナトリウム等の塩基、塩酸、硫酸、クエン酸１水和物、安息香酸等の酸が挙げられるが、ゲル状蓄熱剤組成物のｐＨを調整できるものであればこれらに限定されない。
【００２５】
なお、酸性を呈するパラフィン含有蓄熱剤、及びアルカリ性を呈するパラフィン含有蓄熱剤は、用途に応じて選択することができる。例えば、５℃程度の保冷用として用いる場合には、酸性を呈するパラフィン含有蓄熱剤として、ＰＣＭ−Ｇ２０５（融点：４．７℃）を用い、アルカリ性を呈するパラフィン含有蓄熱剤として、ＦＥＭ−０２２０２（融点：５℃）を選択すればよい。このように、融点の近いものを選択することにより、その融点付近の保冷又は保温用の蓄熱剤として用いることができるが、融点の異なるものを用いた場合、例えば、５℃の融点を有するものと、２０℃の融点を有するものを用いて、本発明のゲル状蓄熱剤組成物を製造した場合、まず、５℃付近の温度に保冷した後、一定時間が経過すると、２０℃付近の温度に保冷することが可能である。
【００２６】
本発明のゲル状蓄熱剤組成物には、更に不凍剤を添加してもよい。不凍剤を加えることにより、例えば、本発明のゲル状蓄熱剤組成物を袋状包材又は箱状容器に封入して保冷用の蓄熱材として用いる場合に、冷凍庫等で冷却しても、凍らないので、例えば保冷用枕として用いる場合に硬くならず、ソフト感を得られるので好ましい。上記不凍剤としては、本発明のゲル状蓄熱剤組成物が凍らないようにする機能を発揮できるものであれば特に限定されないが、例えば、塩化ナトリウム、塩化カルシウム等の無機化合物、エチレングリコール、グリセリン、プロピレングリコール、ポリエチレングリコール、ジエチレングリコール或いはジエチレングリコールモノアルキルエーテル（炭素数が１〜３のアルキル基）［例えばジエチレングリコールモノメチルエーテル又はジエチレングリコールモノエチルエーテルなど］、ジエチレングリコールジアルキルエーテル（炭素数が１〜３のアルキル基）［ジエチレングリコールジメチルエーテル又はジエチレングリコールジエチルエーテルなど］、トリエチレングリコールモノアルキルエーテル（炭素数が１〜３のアルキル基）［トリエチレングリコールモノメチルエーテル又はトリエチレングリコールモノエチルエーテルなど］、トリエチレングリコールジアルキルエーテル（炭素数が１〜３のアルキル基）［トリエチレングリコールジメチルエーテル又はトリエチレングリコールジエチルエーテルなど］、又は、一般式Ｒ１−（Ｏ−Ｒ２）ｎ−Ｏ−ＣＯ−Ｒ３（但し、Ｒ１又はＲ３は炭素数が１〜３のアルキル基、Ｒ２は炭素数が１又は２のアルキレン基、ｎは１〜５特に１〜３の整数）で示されるグリコールエーテル酢酸アルキルエステル等の有機化合物が挙げられる。
【００２７】
本発明のゲル状蓄熱剤組成物には、更に染料、顔料、香料、抗菌剤等を含有していてもよい。また、ゲル状蓄熱剤組成物の粘度を増大させるために、増粘剤であるカルボキシメチルセルロースを添加してもよい。
本発明のゲル状蓄熱剤組成物は、上述した成分を混合し、撹拌して製造するが、その際に、加温することが好ましい。加温温度は好ましくは４０〜８０℃であり、更に好ましくは５０〜７０℃程度である。上述したように、ゲル状蓄熱剤は、流動性を有しておらず、指等で圧迫した場合に塑性変形を示すものと定義されるが、このようなものを撹拌すると空気が混入する場合がある。これを防止するため、加温し、ある程度の流動性をもたせてから撹拌混合することが好ましい。
【００２８】
本発明のゲル状蓄熱剤組成物は、以下に示すように、蓄熱材として使用可能である。
本発明のゲル状蓄熱材組成物は、従来使用されていたようにマイクロカプセル化されておらず、直接容器等に封入して用いるので、蓄熱効果に優れており、また、そのｐＨが中性付近にあるので、容器を劣化させることがなく、長期間使用しても、容器が破れたりすることがない。
【００２９】
以下、本発明の蓄熱材について説明する。
本発明の蓄熱材は、本発明のゲル状蓄熱剤組成物を、袋状包材又は箱状容器に封入してなる。
本発明の蓄熱材を製造するために用いられる袋状包材又は箱状容器としては、従来より、蓄熱材を製造するために用いられているものを特に制限なく用いることができる。例えば、ナイロン繊維、塩化ビニル繊維、ポリエステル繊維、ポリオレフィン繊維等からなる袋状包材又は箱状容器に充填することにより、例えば、保冷枕等として用いることができる。本発明のゲル状蓄熱剤組成物は、一定の温度に保冷又は保温することが可能であるが、その持続時間は、本発明のゲル状蓄熱剤組成物１００ｇを用いた場合、約１時間である。従って、保冷枕として用いる場合には、通常に人間がとる睡眠時間である８時間程度の保冷ができる程度の量である、８００ｇ程度でよい。
【００３０】
本発明の蓄熱材としては、保冷枕の他、例えば、身体の保冷具、身体の冷却シート、生鮮物の鮮度保持材等としても用いることができる。また、運動をした後に筋肉が張った場合にアイシング用の湿布としても使用可能である。愛玩動物を飼っている場合に下記の暑さ対策として動物用保冷マットとしても使用可能である。また、例えば、凍結させないで、低温で保存することが必要な医薬品（血液、目薬、座薬、注射液）等の蓄冷材としても使用可能である。
また、融点が人体の体温よりも高いパラフィンを用いた場合には、例えば、温熱療法用の湿布として用いることができ、また冬季にはカイロや湯たんぽ等として用いることができる。
【００３１】
本発明の蓄熱材は、上述した用途に用いることができるが、本発明の蓄熱材に含まれる、ゲル状蓄熱剤は蓄熱効果に優れるので、通常よりも少量の使用で効果を発揮するが、例えば従来より用いられている、ポリアクリル系樹脂を袋状包材に封入した蓄冷材の上に重ねて用いてもよい。
【００３２】
本発明のゲル状蓄熱材組成物を封入して得られた蓄熱材は、予め蓄熱剤の融点よりも低い温度で蓄冷するか、又は高い温度で蓄熱して用いられる。蓄冷するには、例えば家庭用の冷蔵庫又は冷凍庫で実施することが好ましいが、ゲル状蓄熱剤組成物の融点によっては、例えば冷房の効いた室内や水道水であったも蓄冷が可能である。例えば、融点が２５℃の場合は、温度が２０℃程度の水道水であれば、２５℃の温度に蓄冷することが可能である。
一方、加熱する方法としては、例えば、電子レンジ、電気ヒーター、こたつ、温水等によって加熱する方法が挙げられる。
【実施例】
【００３３】
以下、本発明を実施例により更に詳細に説明する。なお、本発明の範囲は、かかる実施例に限定されないことはいうまでもない。
実施例１
ビーカーに、水６２０ｇ、塩化ナトリウム３０ｇ、クエン酸１水和物７ｇ、青色１号０．０１４ｇを入れて混合し、次いで、パラフィン含有ゲル状蓄熱剤（商品名：ＰＣＭ−Ｇ４０５、丸菱油化工業（株）製、水で１００倍に希釈したときの２５℃におけるｐＨ：３．５）３６０ｇを加えて混合し、更に、パラフィン含有ゲル状蓄熱材（商品名：ＦＥＭ−０４２０４、日本乳化剤（株）、水で１００倍に希釈したときの２５℃におけるｐＨ：１０．７）７６３ｇを加えて混合した。一方、ビーカーにプロピレングリコール２００ｇにカルボキシメチルセルロース２０ｇを入れ混合し、上述のようにして得られたパラフィン含有混合液に加えて混合し、本発明のパラフィン含有ゲル状蓄熱剤２，０００ｇを得た。なお、上記操作は、全て５０℃の温度で行った。得られたパラフィン含有ゲル状蓄熱剤を水で１００倍に希釈してｐＨを測定したところ、ｐＨは７．２であった。
上述のようにして得られたパラフィン含有ゲル状蓄熱剤を、大日本社製の袋状包材に３３０ｇ封入し、パラフィン含有ゲル状蓄熱剤入り保冷枕を得た。
【００３４】
上記とは別に、ポリアクリル酸ゲル（商品名：アロンビスＳ、日本純薬（株）製）４０ｇ及びプロピレングリコール２２５ｇをビーカーにいれて混合した。また、別のビーカーに、青色１号０．００４ｇ及び水７３５ｇを入れて混合し、両方のビーカーを混合し、ポリアクリル酸蓄熱剤を得た。
次いで、上述したように、ポリアクリル酸蓄熱剤を大日本社製の袋状包材に５７０ｇ封入し、ポリアクリル酸蓄熱剤入り保冷枕を得た。
上述のようにして得られた、パラフィン含有ゲル状蓄熱材入り保冷枕を、上述のようにして得られたポリアクリル酸入り保冷枕に積層して保冷枕を得た。
【００３５】
次いで、保冷枕を約−１８℃の温度に設定された冷凍庫に４時間放置し、十分に冷却した後、以下に示す温度試験を行った。
すなわち、保冷枕を通常の枕の上に、パラフィン含有ゲル状蓄熱材が入っている側を上にして載置し、保冷枕のほぼ中央部に温度センサをテープで貼り付け、これをタオル生地で包んだ。次いで、被験者が枕の上に頭を乗せて寝ることによって、保冷枕に設置した温度センサにより経時的に保冷枕の温度を測定した。温度の測定は８時間経過後まで行った。
試験の結果を図１に示す。図１は、保冷枕の温度の経時変化を示すグラフであり、横軸は経過時間を示し、縦軸は温度を示す。図１から明らかなように、実施例１の保冷枕は、最初の１．５時間くらいで、温度が２℃から２０℃くらいまで上昇し、その後は徐々に上昇したが、８時間経過後まで、約２５℃の温度を維持した。
【００３６】
比較例１
実施例１で用いられたポリアクリル酸蓄熱剤入り保冷枕について、実施例１と同様にして温度試験を行った。試験の結果を図１に示す。図１から明らかなように、ポリアクリル酸蓄熱剤入り保冷枕は、最初の１．５時間くらいで２５℃を超え、約２．５時間でその温度は３０℃を超えた。
【００３７】
比較例２
蓄冷材（マイクロカプセル化パラフィン蓄熱材入り保冷剤、商品名「クールパック」西川産業（株）製）について、実施例１と同様にして温度試験を行った。試験の結果を図１に示す。図１から明らかなように、マイクロカプセル化パラフィン蓄熱剤入り保冷枕は、最初の０．５時間くらいで３０℃を超えた。
【００３８】
上述したように、比較例１及び２の保冷枕は、急激に温度が上昇してしまったのに対し、本発明の蓄冷材である実施例１の保冷枕は、保冷効果が持続することがわかった。また、実施例１の保冷枕には、ゲル状パラフィン蓄冷剤が用いられているので、温度制御も容易である。
【図面の簡単な説明】
【００３９】
【図１】保冷枕の温度の経時変化を示すグラフである。
【図１】
2007051250.tif 000003